СПОСОБ ВАРКИ СТЕКЛА

1. Способ сжигания пылевидного топлива в качестве источника нагрева для плавления исходных материалов при получении стекла, включающий этапы, на которых:
а) подают регулируемый управляемый поток смеси пылевидного топлива и воздуха или газа под давлением для пневматической транспортировки в по меньшей мере одно распределительное средство;
b) выпускают смесь пылевидного топлива и воздуха или газа из подающего средства к по меньшей мере одному из указанных распределительных средств;
с) регулируют управляемым образом пылевидную топливно-воздушную смесь или газовую смесь из распределительного средства к каждой из множества горелок в зоне варки стекла стекловаренной печи;
d) сжигают указанное пылевидное топливо посредством указанных горелок в зоне варки стекла указанной стекловаренной печи и в то же время создают пламя горения с высоким термическим коэффициентом полезного действия для осуществления управляемого нагрева для варки стекла; и
е) противодействуют эрозионному и абразивному воздействиям пылевидного топлива в стекловаренной печи посредством огнеупорных материалов, при этом указанные огнеупорные материалы состоят, по существу, из алюмосиликатного циркона, магнезита, хромомагнезита, магнезито-глиноземной шпинели, алюмосиликата, циркониевого силиката, оксида магния и смесей из них.
2. Способ по п.1, в котором огнеупорный материал представляет собой прессованный кремнезем.
3. Способ по п.1, в котором огнеупорный материал представляет собой плавленый кремнезем.
4. Способ по п.1, в котором огнеупорный материал представляет собой непрерывно-литой кремнезем.
5. Способ по п.1, в котором огнеупорный материал представляет собой плавлено-литой алюмосиликатный циркон.
6. Способ по п.1, в котором огнеупорный материал представляет собой прессованный алюмосиликатный циркон.
7. Способ по п.1, в котором огнеупорный материал представляет собой непрерывно-литой алюмосиликатный циркон.
8. Способ по п.1, в котором огнеупорный материал содержит около 90-100 мас.% плавлено-литого глинозема.
9. Способ по п.1, в котором огнеупорный материал содержит около 90-100 мас.% прессованного глинозема.
10. Способ по п.1, в котором огнеупорный материал содержит около 90-100 мас.% непрерывно-литого глинозема.
11. Способ по п.1, в котором огнеупорный материал представляет собой плавлено-литую магнезито-глиноземную шпинель.
12. Способ по п.1, в котором огнеупорный материал представляет собой прессованную магнезито-глиноземную шпинель.
13. Способ по п.1, в котором огнеупорный материал представляет собой непрерывно-литую магнезито-глиноземную шпинель.
14. Способ по п.1, в котором огнеупорный материал представляет собой плавлено-литой магнезито-циркониевый кремнезем.
15. Способ по п.1, в котором огнеупорный материал представляет собой прессованный магнезито-циркониевый кремнезем.
16. Способ по п.1, в котором огнеупорный материал представляет собой непрерывно-литой магнезито-циркониевый кремнезем.
17. Способ по п.1, в котором огнеупорный материал представляет собой плавлено-литой алюмосиликат.
18. Способ по п.1, в котором огнеупорный материал представляет собой прессованный алюмосиликат.
19. Способ по п.1, в котором огнеупорный материал представляет собой непрерывно-литой алюмосиликат.
20. Способ по п.1, в котором огнеупорный материал представляет собой плавлено-литой циркониевый силикат.
21. Способ по п.1, в котором огнеупорный материал представляет собой прессованный циркониевый силикат.
22. Способ по п.1, в котором огнеупорный материал представляет собой непрерывно-литой циркониевый силикат.
23. Способ по п.1, в котором огнеупорный материал является прессованным, непосредственно связанным, содержащим по меньшей мере 98% оксида магния.
24. Способ по п.1, в котором огнеупорный материал является непрерывно-литым, содержащим по меньшей мере 98% оксида магния.
25. Способ по п.1, в котором огнеупорный материал является прессованным, непосредственно связанным, содержащим около 90% и около 95% оксида магния.
26. Способ по п.1, в котором огнеупорный материал является прессованным, связанным керамикой, содержащим от около 90% до около 95% оксида магния.
27. Способ по п.1, в котором огнеупорный материал является непрерывно-литым, содержащим от около 90% до около 95% оксида магния.
28. Способ по п.1, в котором огнеупорный материал является прессованным, непосредственно связанным, содержащим от около 5% до около 25% хрома и от около 50% до около 85% магнезита.
29. Способ по п.1, в котором огнеупорный материал является прессованным, связанным керамикой, содержащим от около 5% до около 25% хрома и от около 50% и до около 85% магнезита.
30. Способ по п.1, в котором огнеупорный материал является непрерывно-литым, содержащим от около 5% до около 25% хрома и от около 50% до около 85% магнезита.